(57)【特許請求の範囲】
【請求項１】
保湿剤が添加された保湿ペーパーの製造方法であって、
抄紙工程で製造されたペーパーに、第１の温度範囲内において外気温に応じて設定される塗布温度に保湿剤の温度を管理して、前記保湿剤を塗布する工程を含む塗工工程と、
前記保湿剤が塗布された保湿ペーパーをロール状にしたペーパーロールを、上記第１の温度範囲とは重複せず上記第１の温度範囲よりも低い第２の温度範囲内の温度で且つ湿度が常温の基準湿度に比べ低く設定された所定湿度以下の湿度である保管環境で、エージングエリアに所定時間保管するエージング工程と、を含み、
前記保湿剤には、グリセリン及び水分が含まれる
ことを特徴とする保湿ペーパーの製造方法。
【請求項２】
前記保湿剤に含まれる前記グリセリンと前記水分との質量％の比率は、７０：３０〜８５：１５の範囲である
ことを特徴とする請求項１に記載の保湿ペーパーの製造方法。
【請求項３】
前記第１の温度範囲が３４〜４８℃であって、
前記第２の温度範囲が１２〜２３℃で且つ前記所定湿度が４０％ＲＨである
ことを特徴とする請求項１又は２に記載の保湿ペーパーの製造方法。
【請求項４】
前記塗工工程と前記エージング工程との間に、前記ペーパーロールを非透水性部材で覆うカバー工程を備えている
ことを特徴とする請求項１〜３の何れか１項に記載の保湿ペーパーの製造方法。
【請求項５】
前記所定時間は、３時間以上１２時間以下である
ことを特徴とする請求項４に記載の保湿ペーパーの製造方法。
【発明の詳細な説明】
【技術分野】
【０００１】
本件は、保湿剤が添加された保湿ペーパーに関する。
【背景技術】
【０００２】
従来、肌触りを良くするため、保湿剤を添加されたティシュペーパーが広く使用されている。
【０００３】
このようなティシュペーパーの製造としては、原反ロールから引き出された連続シートに対して保湿剤を塗布して巻き取り、塗布後のロール状の連続シート（以下、単にシートともいう）を所定時間エージングし保湿剤をシートに馴染ませ、その後製品幅に裁断され折り畳まれることによって、保湿剤が添加されたティシュペーパーが製造される。この製造については、例えば特許文献１に記載されている。
【先行技術文献】
【特許文献】
【０００４】
【特許文献１】特開２０１１−２０７５８０号公報
【発明の概要】
【発明が解決しようとする課題】
【０００５】
ところで、上記のようにエージングによって保湿剤をシートに馴染ませる際に、エージングさせる空間の温度や湿度などの保管する環境が、製品に影響することが判明した。
例えば、低温環境下でエージングを行うと、シートへの保湿剤の馴染みの進行が遅くエージングに時間が掛かってしまう。
保湿剤をシートに馴染ませるエージング工程において、保湿剤の揮発を抑えるため、塗布後のロール状の連続シートをプラスチック製フィルムで胴巻きにすることがあるが、この場合にも、エージングの環境に影響されると考えられる。
【０００６】
これらの点について、特許文献１に記載された発明では考慮されておらず、ティシュペーパーに保湿剤を馴染ませる最適な方法は依然として改良の余地がある。
なお、紙に保湿剤を塗布した製品は、現状では、いわゆる保湿ティシュと呼ばれるティシュペーパーが中心であるが、例えばトイレットペーパーなど他の衛生用紙類においても保湿剤を塗布することで紙質の改善を図ることができる。これらの保湿剤を塗布された紙類（「保湿ペーパー」という）の全般において、上記エージングによって紙類に保湿剤を馴染ませる最適な方法には改良の余地がある。
【０００７】
本件の目的は、ティシュペーパーに保湿剤を充分に浸透させ、且つ、保湿剤を馴染ませるために、より適切にエージングを実施するようにしてエージング時間を抑えながら、保湿剤による効果が十分に得られる保湿ペーパーの製造方法を提供することにある。
【課題を解決するための手段】
【０００８】
本件にかかる保湿ペーパーの製造方法は、保湿剤が添加された保湿ペーパーの製造方法であって、抄紙工程で製造されたペーパーに、第１の温度範囲内において外気温に応じて設定される塗布温度に保湿剤の温度を管理して、前記保湿剤を塗布する工程を含む塗工工程と、前記保湿材を塗布された保湿ペーパーをロール状にしたペーパーロールを、上記第１の温度範囲とは重複せず上記第１の温度範囲よりも低い第２の温度範囲内の温度で且つ湿度が常温の基準湿度に比べ低く設定された所定湿度以下の湿度である保管環境で、エージングエリアに所定時間保管するエージング工程と、を含み、前記保湿剤には、グリセリン及び水分が含まれることを特徴としている。
前記保湿剤に含まれる前記グリセリンと前記水分との質量％の比率は、７０：３０〜８５：１５の範囲であることが好ましい。
【０００９】
前記第１の温度範囲が３４〜４８℃であって、前記第２の温度範囲が１２〜２３℃で且つ前記所定湿度が４０％ＲＨであることが好ましい。
前記塗工工程と前記エージング工程との間に、前記ペーパーロールを非透水性部材で覆うカバー工程を備えていることが好ましい。
前記所定時間は、３時間以上１２時間以下であることが好ましい。
前記ペーパーロールは、前記保湿剤の塗布開始から、６０分以内に前記非透水性部材で覆われることが好ましい。
前記塗工工程は、前記保湿剤が塗布された保湿ペーパーを巻き取ってロール状にする巻取り工程を含み、前記巻取り工程と前記カバー工程との間に５分以上の間隔を空けることが好ましい。
前記エージング工程では、前記非透水性部材で覆われた前記ペーパーロールを、前記ペーパーロールの巻き軸が垂直になる姿勢で前記エージングエリアに保管することが好ましい。
前記非透水性部材は、袋状となっており、前記カバー工程では、前記エージングエリア内において板状部材に前記ペーパーロールを、その巻き軸が垂直になるように設置して、前記袋状の非透水性部材を覆いかぶせ、前記袋状の非透水性部材の開口部を前記板状部材に固定することが好ましい。
前記塗工工程は、前記抄紙工程で製造されたペーパーの両面に前記保湿剤を塗布する工程を含むことが好ましい。
前記エージング工程の後の前記ペーパーロールから引き出した保湿ペーパーを所望の幅に切断する工程と、前記切断された保湿ペーパーを折り畳む工程と、前記折り畳まれた保湿ペーパーの束をカートンに充填する工程と、をさらに含み、前記折り畳む工程は、ロータリー式またはマルチスタンド式のインターフォルダを含む設備において行われることが好ましい。
前記非透水性部材は、プラスチック製フィルムで構成されていることが好ましい。
前記プラスチック製フィルムは、ポリプロピレンまたはポリエチレンを含むことが好ましい。
【発明の効果】
【００１１】
本方法によれば、保湿ペーパーのエージングエリアの保管環境の温度が２５℃以下と常温域（２５〜１５℃）以下であるため、温度条件からはペーパーに保湿剤が馴染み難く、エージング時間を長くする必要があるが、保管環境の湿度が４５％ＲＨ以下と常湿の基準湿度（６５％ＲＨ）に比べて比較的低湿度であるため、湿度条件からはペーパーに保湿剤が馴染み易くなり、この点からエージング時間を短縮させることができる。したがって、比較的低温でエージングさせながらも、エージング時間の増大を抑えることができ、ペーパーに保湿剤が馴染んで、保湿剤による所望の効果を確保することができる。
【図面の簡単な説明】
【００１２】
【図１】一実施形態に係る保湿ペーパーの製造方法のうち塗工工程を行う装置のブロック図である。
【図２】一実施形態に係る保湿ペーパーの製造方法のフローである。
【図３】一実施形態に係る保湿ペーパーの製造方法の塗工工程における温度について説明する模式図〔図３（ａ）〕及びエージング工程における温度，湿度について説明する模式図〔図３（ｂ）〕である。
【発明を実施するための形態】
【００１３】
本発明による保湿ペーパーの製造方法の一実施形態について、図１および図２を参照しながら詳細に説明する。本実施形態では、保湿ペーパーとして、保湿剤を添加されたティシュペーパー（保湿ティシュペーパー）を例示する。そこで、「保湿ペーパーの製造方法」については「ティシュペーパーの製造方法」と呼んで説明する。ただし、本発明は本実施形態に限定されるものではない。
【００１４】
本実施形態によるティシュペーパーの製造方法は、抄紙工程、塗工工程、カバー工程、エージング工程、およびカートン充填工程の５つの工程を含むものである。
【００１５】
抄紙工程を行う抄紙装置（抄紙手段）は、抄紙原料から複数の第１次原反ロールを製造する。
【００１６】
抄紙原料としてのパルプスラリーに含まれるパルプ成分としては、木材パルプ、非木材パルプ、脱墨パルプを挙げることができる。木材パルプとしては、例えば、広葉樹パルプ（広葉樹クラフトパルプ（ＬＫＰ））、針葉樹パルプ（針葉樹クラフトパルプ（ＮＫＰ））、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）のような化学パルプが挙げられる。また、木材パルプとしては、例えば、セミケミカルパルプ（ＳＣＰ）、ケミグラウンドウッドパルプ（ＣＧＰ）のような半化学パルプ、砕木パルプ（ＧＰ）、サーモメカニカルパルプ（ＴＭＰ、ＢＣＴＭＰ）のような機械パルプが挙げられる。非木材パルプとしては、例えば、コットンリンターやコットンリントのような綿系パルプ、麻、麦わら、バガスのような非木材系パルプ、ホヤや海草等から単離されるセルロース、キチン、キトサン等が挙げられる。脱墨パルプとしては、例えば、古紙を原料とし、脱墨することで得られるパルプが挙げられる。なお、パルプ成分には、上記のパルプのうちの１種を単独で用いてもよいし、２種以上混合して用いてもよい。パルプ成分としては、針葉樹パルプおよび広葉樹パルプから選択される少なくとも１種を用いることが好ましい。中でも、パルプ成分としては、針葉樹パルプと広葉樹パルプとを併用することが好ましく、針葉樹クラフトパルプ（ＮＫＰ）と広葉樹クラフトパルプ（ＬＫＰ）とを併用することがより好ましい。
【００１７】
本実施形態では、パルプスラリーは、針葉樹晒クラフトパルプ（ＮＢＫＰ）７０質量％と、広葉樹晒クラフトパルプ（ＬＢＫＰ）３０質量％との混合物を用意し、この混合物０．１質量部に対して水９９．９質量部を添加し調製したものである。ただし、針葉樹晒クラフトパルプ（ＮＢＫＰ）と、広葉樹晒クラフトパルプ（ＬＢＫＰ）との混合比率（質量％の比率）は、２０：８０〜８０：２０の範囲で調整することができる。
【００１８】
また、本実施形態では、第１次原反ロールに巻かれた連続シート（原紙）は、上記パルプスラリーを、２層抄きツインワイヤーフォーマーを用いて抄造した後、脱水および乾燥することで得られるものであって、坪量が１５．１ｇ／ｍ２のものである。
【００１９】
図１に本実施形態に係る、ティシュペーパーの製造方法のうち塗工工程を行う塗工装置（塗工手段）１のブロック図を示す。塗工装置１は、複数の第１次原反ロールＷＲ１ａ，ＷＲ１ｂ（両者を区別しない場合は、符号ＷＲ１で示す）から引き出された（または繰り出された）連続シート（１プライのティシュペーパー）を重ねるプライ工程を行うプライ部（プライ手段）ＲＰと、プライされた連続シートに対して保湿剤を塗布する塗布工程を行う塗布部（塗布手段）２とを含んで構成される。
【００２０】
本実施形態では、塗工工程において、抄紙工程にて抄紙された２本の第１次原反ロールＷＲ１を塗工エリアに移動させ、図１に示すように、塗工装置１にセットする。第１次原反ロールＷＲ１に巻かれた連続シートＷ１は、プライするときに内側になる内側面（すなわち接着面）ＦＢと、外側になる外側面ＦＦとを有する。そして、塗工装置１は、図１に示すように、巻戻しリールＲＵ１ａによって第１次原反ロールＷＲ１ａから加工速度ＶＵａで繰り出された１層の連続シートＷ１の内側面ＦＢと、巻戻しリールＲＵ１ｂによって第１次原反ロールＷＲ１ｂから加工速度ＶＵｂで繰り出された１層の連続シートＷ１の内側面ＦＢと、をプライ部ＲＰにおいて重ね合わせ、第１層Ｆ１と第２層Ｆ２とを有する２層の積層連続シート（２プライのティシュペーパー）Ｗ２を製造する。次に、塗工装置１は、図１に示すように、プライされた積層連続シートＷ２に対して、塗布部２において、保湿剤を塗布する。保湿剤の塗布後、塗工装置１は、巻取りリールＲＷによって、保湿剤が塗布された積層連続シートＷ２を巻き取り、第２次原反ロールＷＲ２を製造する。その後、当該第２次原反ロールＷＲ２は、後述のエージング用カバー部材で覆われることが可能な大きさにカットされる。このカットされたロールを、以下「第１ロール（ペーパーロール）」という。
【００２１】
保湿剤としては、例えば、アロエエキス、延命草エキス、オトギリソウエキス、オオムギエキス、オレンジエキス、海藻エキス、カミツレエキス、キューカンバエキス、コンフリーエキス、ゴボウエキス、シイタケエキス、ジオウエキス、シソエキス、セージエキス、デュークエキス、冬虫夏草エキス、ドクダミエキス、ハタケシメジエキス、ビワエキス、ブドウ葉エキス、フユボダイジュエキス、プルーンエキス、ヘチマエキス、ボタンピエキス、マイカイエキス、モモノハエキス、ユリエキス、リンゴエキス、アーモンド油、オリーブ油、ゴマ油、サフラワー油、ジメチルシリコーン、シリコーン油、変性シリコーン、大豆油、椿油、ヒマシ油、ホホバ油、ミンク油、ヤシ油、ラノリン、アラビノース、ガラクトース、キシロース、グルコース、ショ糖、ソルビトール、フルクトース、マルトース、マルチトール、マンノース、ミツロウ、ヒアルロン酸、プラセンタエキス、ラムノース、キシロビオース、キシロオリゴ糖、チューベローズポリサッカライド、トリサッカライド、トレハロース、可溶性コラーゲン、グリチルリチン、コンドロイチン硫酸、ジグリセリン、スクワラン、セラミド類似化合物、トリグリセリン、尿素、ビタミンＣリン酸エステルカルシウム塩、ビタミンＥ、ピロリドンカルボン酸ナトリウム、ヒノキチオール、流動パラフィン、ワセリン、多価アルコール等が挙げられる。これらの保湿剤の中でも、アロエエキス、延命草エキス、オトギリソウエキス、コンフリーエキス、シソエキス、セージエキス、セラミド類似化合物、ドクダミエキス、ハタケシメジエキス、ビワエキス、フユボダイジュエキス、ボタンピエキス、ヒマシ油、ホホバ油、ラノリン、ヒアルロン酸、プラセンタエキス、ラムノース、キシロオリゴ糖、可溶性コラーゲン、グリセリン、コンドロイチン硫酸、スクワラン、尿素および多価アルコールが好ましい。多価アルコールとしては、例えば、エチレングリコール、グリセリン、１，３−ブチレングリコール、プロピレングリコール等が挙げられる。中でも、保湿剤は、グリセリンを含むことが好ましい。保湿剤には、上記化合物のうちの１種類を単独で使用してもよいし、２種類以上を組み合わせて使用してもよい。
【００２２】
本実施形態では、保湿剤として、グリセリン８５質量％と水１５質量％とを含有するものを使用した。そして、当該構成の保湿剤を、オフセットグラビア方式を用いて２プライの原紙に塗布した。ただし、グリセリンと水とを含有する保湿剤におけるグリセリンと水との比率（質量％の比率）は、７０：３０〜８５：１５の範囲で調整することができる。
【００２３】
なお、塗布工程において、積層連続シートＷ２に塗布する保湿剤は、その温度を、３４〜４８℃程度の塗布温度域に、より好ましくは３８〜４２℃程度の塗布温度域に管理される。例えば夏季のように外気温が比較的高い場合には、塗布温度域の中でも比較的低い３４〜３８℃程度の温度に管理される。また、冬季のように外気温が比較的低い場合には、塗布温度域の中でも比較的高い４２〜４８℃程度の温度に管理される。なお、通常、保湿剤を加温し、その加温の程度を調整することで塗布温度域に管理する。本実施形態では、図３（ａ）に示すように、３８〜４２℃程度の塗布温度域に管理される。
【００２４】
このように、保湿剤の塗布温度域を比較的高温に管理するのは、保湿剤の粘性を低下させてシートＷ２への保湿剤の浸透性を確保するためである。つまり、保湿材は、低温になるほど粘性が高まり塗布した紙シートに浸透し難い。そこで、保湿材を比較的高温に管理して粘性を低下させて塗布後の紙シートへの浸透の促進を図るようにしている、ただし、保湿剤の温度が高過ぎると揮発しやすくなるので、粘性を低下させ且つ揮発が促進されない温度として、３４〜４８℃程度の塗布温度域に、より好ましくは３８〜４２℃程度の塗布温度域に管理している。
また、気温が比較的低い場合には、塗布後に保湿材の温度が低下するため、この低下分を見込んで保湿材の温度を比較的高い４２℃程度の温度に管理している。
【００２５】
なお、本実施形態では、塗工装置１がプライ工程を行う手段を含んでいるがこの限りでなく、塗工装置１がプライ工程を行う手段を含まずに、塗布工程とプライ工程とを別々に行ってもよい。つまり、先にプライ工程によって２層にされた積層連続シートを巻き取り、巻き取ったロールを塗工エリアに移動させ、当該ロールから引き出した積層連続シートに対して保湿剤を塗布してもいい。この際、抄紙工程で製造された１プライのティシュペーパー（連続シート）は、２プライで重ねられた状態で巻かれてロール状になっている。このロール状のティシュペーパーを第２ロール（ペーパーロール）としたとき、当該第２ロールの巻径は、１１００ｍｍ以下であることが好ましく、巻幅（ロール幅）は、２００ｍｍ以上２５００ｍｍ以下であることが好ましく、巻長さ（ロール長）は、１０００ｍ以上７０００ｍ以下であることが好ましい。本実施形態では、当該第２ロールの巻幅は１２００ｍｍであり、巻長さは５０００ｍである。
【００２６】
また、本実施形態では、塗布部２によって、積層連続シートＷ２の片面だけ保湿剤が塗布されているが、積層連続シートＷ２の両面に保湿剤が塗布されてもよい。
この構成により、ティシュペーパー全体に保湿剤を馴染ませる速度が速くなり、生産性を向上させることができる。
【００２７】
本実施形態では、塗工工程は、保湿剤が塗布された連続シートを巻き取ってロール状にする巻取り工程を含むが、その巻取り工程とカバー工程との間に５分以上３０分以内の間隔を空ける。これは、第１ロールにおいて、最も外側に位置するシート、つまり、後述のエージング用の非透水性部材に接触する可能性が高いシートの保湿剤を適度に揮発させ、非透水性部材で覆いやすくするためである。本実施形態では、上記巻取り工程とカバー工程との間隔（つまり、塗布終了（巻き取り後）からカバー開始までの時間）は１０分である。
【００２８】
図３（ｂ）に示すように、保湿剤が塗布された第１ロール３は、エージングエリア４に移動され、その巻き軸が垂直になる姿勢でパレット（板状部材）５に設置され、パレット５に載せたまま、床面または棚に保管される。
【００２９】
エージングエリア４の保管環境は、本実施形態では、温度（保管温度）が１５〜１８℃で且つ湿度（保管湿度）が４０％ＲＨ以下に設定されている。こうした保管環境の管理は、湿度調整機能を有するエアコンディショナーを用いて行うことができる。
【００３０】
このエージングエリア４内の保管温度は、塗布工程において、積層連続シートＷ２に塗布する保湿剤の塗布温度域（３８〜４２℃程度）に比べてかなり低く設定される。保管温度が低いと、保湿剤の温度も低下して保湿剤の粘性が高くなるためシートＷ２への保湿剤の浸透が緩慢になってエージングに時間がかかる。
一方、保管湿度は、常湿の基準湿度（６５％ＲＨ）に比べて低く設定される。湿度が低くなるほど、保湿剤は揮発し易くなるのと共に、保湿剤のシートＷ２への浸透が促進され、シートＷ２への保湿剤の馴染みが促進される。
【００３１】
そこで、保管温度を１５〜１８℃と比較的低い温度に管理するのに対応して、保管湿度を４０％ＲＨ以下と比較的低い湿度に管理することにより、エージングの時間の増大を抑制しながら、シートＷ２への保湿剤の馴染みを促進させるようにしている。
なお、エージング時の保管温度に変化があると、シートＷ２への保湿剤の馴染みにばらつきが生じ易い。このため、保管温度は、変化は少ないほうが好ましく、本実施形態では、１５〜１８℃の範囲としている。
【００３２】
ただし、エージングの時間の増大抑制の程度やシートへの保湿剤の馴染みの促進程度は弱まる可能性があるものの、温度（保管温度）を１２〜２３℃で且つ湿度（保管湿度）を４０％ＲＨ以下に設定しても、エージングの時間の増大抑制とシートへの保湿剤の馴染みの促進とをバランスさせることが可能になる。さらに、保管温度の上限を２５℃程度（常温域（２５〜１５℃）以下）とし、保管湿度の上限を４５％ＲＨ程度としても、エージングの時間の増大抑制とシートへの保湿剤の馴染みの促進とをバランスさせることが可能になる。
【００３３】
本実施形態では、パレット５に設置された第１ロール３は、非透水性部材（例えば、プラスチック製フィルム６）で胴巻きにして覆われうる。本実施形態では、この限りでなく、パレット５に設置された第１ロール３は、袋状の非透水性部材（プラスチック製フィルム）６をかぶせられ、この袋状の非透水性部材（プラスチック製フィルム６）の開口６ａをパレットに固定される。この構成により、胴巻きと比較して、第１ロールに対する密封性が向上し、保湿剤の揮発を抑制することができる。本実施形態では、後述のとおり、非透水性部材６の素材はポリプロピレンである。また、第１ロール３のエージングを行うエージングエリアは、専用のエリアでなくてもよく、エージングの保管環境さえ満たせば、上記塗工エリアやその他のエリアにおいて、エージングを行ってもよい。
【００３４】
第１ロールを覆う非透水性部材は、プラスチック製フィルムが好ましい。ここで、プラスチック製フィルムに機能を付与するために添加される添加剤等の低分子量成分は、プラスチック製フィルムの表面に表出しブリードする可能性があり、当該添加剤の臭いが、ティシュペーパーに移るおそれがある。本実施形態では、後述するように、エージング時間を３〜１２時間にすることで、保湿剤の浸透性を確保すると共に上記添加剤の臭いの移りを抑制している。上記添加剤は、例えば、プラスチック製フィルムを柔らかくするために添加されている可塑剤や安定剤が挙げられる。
【００３５】
上記非透水性部材は、例えば、プラスチック製フィルムで構成されており、上記プラスチック製フィルムは、例えば、ＰＰ（ポリプロピレン）、ＰＥ（ポリエチレン）、ポリ塩化ビニル、ポリエステルなどを含む。上記プラスチック製フィルムは、ＰＰ（ポリプロピレン）またはＰＥ（ポリエチレン）を含むことが好ましい。本実施形態では、上記非透水性部材の素材はポリプロピレンである。プラスチック製フィルムは、例えば、厚さ０．０２ｍｍのもので構成されうる。また、上記可塑剤の例としては、特に限定されないが、例えばＰＰランダム共重合体等が挙げられる。
【００３６】
また、カットされた第１ロールは、塗布部２による保湿剤の塗布開始から、６０分以内にカバー部において非透水性部材で覆われ始める。これは、エージングエリアに移動する際に、保湿剤が不必要に揮発するのを抑制するためである。本明細書および特許請求の範囲において、「覆う」とは、いわゆる、物の上や外側に他の物をかぶせる意味の「覆う」のほか、「包む」や、「密封する」を含むものとして参照される。本実施形態では、カットされた第１ロールは、塗布部２による保湿剤の塗布開始から、５０分以内にカバー部において非透水性部材で覆われ始める。
【００３７】
非透水性部材によって覆われた第１ロールは、エージングエリアにおいて、保湿剤を馴染ませるエージングを行うため、カバー工程の後、エージングエリアに所定時間設置したままにしておかれる。当該所定時間は、その効果を有効に発揮する上で、３時間以上１２時間以下であることが好ましく、さらには、４時間以上１２時間以下であることが好ましく、３時間以上６時間以下であることがより好ましく、４時間以上６時間以下であることがより一層好ましい。本実施形態では、当該所定時間は４時間である。
【００３８】
エージング時間の下限値はシートＷ２への保湿剤の浸透性を確保するために必要な最低限の値であり、エージング時間を３時間以上とすれば保湿剤の浸透性を確保することができ、エージング時間を４時間以上とすれば保湿剤の浸透性をより確実に確保することができる。
エージング時間の上限値は添加剤の臭いの移りを抑制するために必要な値であり、エージング時間を１２時間以下に抑えれば添加剤の臭いの移りを抑制することができ、エージング時間を６時間以下に抑えれば添加剤の臭いの移りをより一層抑制することができる。
【００３９】
エージング工程が行われるエージングエリア内の保管環境は、保管温度が１５〜１８℃で且つ保管湿度が４０％ＲＨ以下に設定されている。これにより、保管温度を１５〜１８℃と低くしながらもエージング時間の増大を抑えてシートＷ２への保湿剤の馴染みを促進することができ、エージング時間を短縮しながら保湿剤が均一に含有されたティシュペーパーを得ることができる。
保管温度を１５〜１８℃とし、保管湿度が４０％ＲＨ以下とするため、特に、低温低湿度の冬季には、エアコンディショナーによる温度調整量や湿度調整量が少なくなり、エアコンディショナーに要する電力を抑えることができる。
【００４０】
また、本実施形態では、保管温度を所定範囲内（１５〜１８℃）に保持しているので、シートＷ２の各部に保湿剤が均一に馴染むようになり、保湿ティシュペーパーの品質が安定する。なお、保管湿度を４０％ＲＨ以下に設定しているが、保管湿度についても一定に保持した方が、シートＷ２の各部に保湿剤を均一に馴染ませることができ好ましい。
【００４１】
カートン充填工程を行うカートン充填装置（カートン充填手段）は、エージング工程の後の第１ロールから引き出したティシュペーパーを所望の幅（例えば、製品幅）に切断（裁断）し、切断されたティシュペーパーを折り畳み、折り畳まれたティシュペーパーの束をカートンに充填する。当該折り畳む工程は、ロータリー式またはマルチスタンド式のインターフォルダを含む設備において行われる。上述したティシュペーパーの製造方法により製造されたティシュペーパーをカートンに充填することで、保湿剤が添加されたティシュペーパー製品が出来上がる。
【００４２】
図２は、本実施形態に係る、ティシュペーパーの製造方法のフローである。
【００４３】
抄紙工程Ｓ１において、抄紙手段は、抄紙原料から第１原反ロールを製造する。
【００４４】
塗工工程Ｓ２において、塗工手段（塗工装置１）は、塗工エリアに移動させられた２本の第１原反ロールから引き出された１層のティシュペーパーを２層に重ね合わせ、２プライのティシュペーパーの片面（または両面）に保湿剤を塗布し、そして、保湿剤塗布後のティシュペーパーを巻き取ってカットして第１ロールを製造する。
【００４５】
カバー工程Ｓ３において、保湿剤塗布後の第１ロールをエージングエリアに移動させ、エージングエリア内においてパレットに設置してプラスチック製フィルムで胴巻きにして覆う。または、例えば、図３（ｂ）に示すように、パレット５に設置した第１ロール３に、袋状のプラスチック製フィルム６をかぶせ、当該袋の開口６ａをパレット５に固定する。
【００４６】
エージング工程Ｓ４において、プラスチック製フィルム６で覆った第１ロール３は、エージングエリア４における所定の保管環境（保管温度が１５〜１８℃で且つ保管湿度が４０％ＲＨ以下）で、所定時間（例えば、３時間から１２時間）、パレット５に設置したままにされ、ティシュペーパーに保湿剤を馴染ませる。
【００４７】
カートン充填工程Ｓ５において、カートン充填手段は、保湿剤を馴染ませた後の第１ロールから引き出したティシュペーパーを、製品幅に裁断した後に、ロータリー式またはマルチスタンド式のインターフォルダによって折り畳みカートンに充填する。
【００４８】
従来、保湿剤を添加した保湿ティシュペーパーの製造として、原反ロールから引き出された連続シートに対して保湿剤を塗布して巻き取り、塗布後のロール状の連続シートを所定時間エージングし保湿剤を連続シートに馴染ませ、その後製品幅に裁断され折り畳まれることによって、保湿剤が添加されたティシュペーパーが製造される。
【００４９】
ここで、保湿剤を上記連続シートに馴染ませる上記工程において、保湿剤の揮発を抑えるため、塗布後のロール状の連続シートをプラスチック製フィルムで胴巻きにした場合、連続シートに保湿剤を馴染ませる上記時間が長すぎると、巻いたプラスチック製フィルムの臭い（例えば、可塑剤の臭い）が、ティシュペーパーに移るおそれが生じる。一方、上記時間が短いと、保湿剤がティシュペーパーに充分に馴染まない可能性がある。
【００５０】
本実施形態によれば、上記非透水性部材が保湿剤塗布後のロール状のティシュペーパーを所定時間覆うので、保湿剤が不必要に揮発することが抑えられ、保湿剤をティシュペーパーに充分に浸透させることが可能となる。また、エージングする時間を一定の範囲に制限することによって、上記非透水性部材の臭いがティシュペーパーに移ることを抑制することが可能となる。
【００５１】
また、ティシュペーパー全体に充分に保湿剤が浸透し、ムラなく行き渡るため、肌触り感やしっとり感を向上させることができる。
【００５２】
さらに、従来と比較してエージング時間が短いため、製造にかける時間が短縮され、生産性を向上させることが可能となる。
【００５３】
＜その他＞
本発明は、上述した実施形態や随所に述べた変形例等に限られることなく、本発明の技術的思想から逸脱しない範囲で、適宜の変更や変形が可能である。
【００５４】
例えば、上記実施形態易いその変形例に係るティシュペーパーは、２プライのものであるが、本発明ではこれに限られず、１プライや３プライ以上のものも適用可能である。
【００５５】
上記実施形態では、ロールを非透水性部材で覆ってエージングをしており、これにより、エージング時間の短縮が促進されると共に保湿剤の揮発が抑制されるが、ロールを非透水性部材で覆うことなくエージングをした場合にも、エージングの保管環境（保管温度及び保管湿度）を適切に管理することで、エージング時間の短縮と保湿剤の馴染みの促進とを図ることができる。
【００５６】
上記実施形態では、第１ロール３をパレット５に設置してエージングを行っているが、エージングに際してパレット５に設置することは必須ではない。
また、上記実施形態では、保湿ペーパーとしてティシュペーパーを例示したが、本方法で製造しうる保湿ペーパーは、これに限るものではなく、トイレットペーパーやペーパータオル類などの衛生用紙をはじめとした種々の紙類に適当することができる。
【符号の説明】
【００５７】
ＷＲ１ａ、ＷＲ１ｂ  第１次原反ロール
ＷＲ２  第２次原反ロール
ＲＵ１ａ、ＲＵ１ｂ  巻戻しリール
ＲＷ  巻取りリール
ＲＰ  プライ部
ＶＵａ、ＶＵｂ  加工速度
Ｗ１  連続シート
Ｗ２  積層連続シート
ＦＦ  積層連続シートの外側面
ＦＢ  積層連続シートの内側面
Ｆ１  第１層シート
Ｆ２  第２層シート
１  塗工装置
２  塗布部
３  第１ロール
４  エージングエリア
５  パレット（板状部材）
６  プラスチック製フィルム（非透水性部材）
【要約】
【課題】ティシュペーパーに保湿剤を充分に浸透させ、且つ、保湿剤を馴染ませるために、より適切にエージングを実施するようにしてエージング時間を抑えながら、保湿剤による効果が十分に得られる保湿ペーパーの製造方法を提供する。
【解決手段】保湿剤が添加された保湿ペーパーの製造方法であって、抄紙工程で製造されたペーパーに保湿剤を塗布する工程を含む塗工工程Ｓ２と、保湿剤が塗布された保湿ペーパーをロール状にしたペーパーロールをエージングエリアに所定時間保管するエージング工程Ｓ４と、を含み、エージングエリアの保管環境は、温度が２５℃以下で且つ湿度が４５％ＲＨ以下である。
【選択図】図２【図１】
0006841317.tif 000002
【図２】
0006841317.tif 000003
【図３】
0006841317.tif 000004